FR 3092341 A1 20200807 FR 1901059 A 20190204 Description Titre de l'invention: Fil textile silicone. extensible et article chaussant tricoté l'intégrant. [0001] La présente invention se rapporte au domaine général des articles chaussants et les fils textiles les composant, et en particulier les articles chaussants pour lesquels un maintien correct en position portée est essentiel, non seulement au bon fonctionnement du produit, mais également au niveau de l'acceptation générale de ce produit lors de son port par un utilisateur. Cette problématique est d'autant plus accrue qu'il s'agit d'articles chaussants à visée physiologique fonctionnelle, par exemple, des bas de compression médicale ou thérapeutique ou sportive, car l'absence de maintien suffisant aura un effet généralement négatif ou moins prononcé que souhaitable sur la fonctionnalité physiologique du produit. [0002] Si l'on prend le cas des bas de compression médicale ou thérapeutique, par exemple, il est essentiel que le bas présente un degré de maintien suffisant de manière à ce que la structure du bas, généralement une structure tricotée, présentant une partie formant pied, et une partie formant jambe, puisse exercer correctement une compression contrôlée du membre à des endroits précis. Les différents types de structure tricotée de ce type de produit sont généralement connus. Par ailleurs, le produit est généralement maintenu en place au niveau de la partie haute par l'inclusion ou l'adjonction d'une zone fonctionnelle permettant d'empêcher ou limiter le glissement sous l'effet de la pesanteur et/ou des mouvements du porteur, ou par exemple sous l'effet d'un frottement entre le bas et d'autres articles vestimentaires portés au-dessus du bas, par exemple, robes, pantalons, etc. Cette zone fonctionnelle est généralement désignée « zone anti-glisse» ou « zone de grip » dans l'industrie. [0003] Typiquement, cette zone anti-glisse comporte au moins une matière disposée sur la face intérieure de l'article chaussant, et qui entre en contact avec la peau. La matière en question augmente le frottement avec la peau et empêche ou limite ainsi le glissement de la structure de l'article chaussant. [0004] 11 est connu dans l'art antérieur, dans le cas de bas de compression fonctionnelle, par exemple, des bas de compression médicale ou thérapeutique, que cette zone anti-glisse soit obtenue en intégrant, sur la face intérieure du bas dans une partie haute de la partie formant jambe, une bande ou un ruban de silicone. Les premiers bas de ce type comportaient une bande de silicone appliquée par enduction continue sur la face intérieure du tricot du bas. Des évolutions de ce principe sont arrivées par la suite, dans lesquelles le silicone n'était plus enduit en continue, mais par zones, par exemple, pour définir des picots, ou autrement sous forme de filet ou de grille en quadrilles. Face à la 2 survenue de problèmes d'érythèmes ou de phlyctènes chez certains sujets nécessitant le port de cc type de bas, provoqués par la bande en silicone et dans lesquels l'inconfort de la bande de silicone est un facteur important dans l'inobservance du port de ces bas de compression médicale, on a ensuite vu plus récemment arriver sur le marché des bas de compression médicale dans lesquels une bande de relativement petite surface a été confectionnée sur la face intérieure du tricot dans la partie haute de la partie formant jambe. La bande est composée d'une série de fils de silicone tissés dans la zone antiglisse, n'impliquant donc pas d'enduction de silicone. [0005] Il n'empêche que même dans l'exemple identifié ci-dessus, l'étroitesse de la bande anti-glisse, généralement de quelques centimètres de large, par exemple, entre 2 et 4 cm, a pour effet de provoquer une discontinuité qui n'est pas seulement visuelle, c'est-à-dire dans l'apparence générale du bas de compression, mais également une discontinuité d'ordre technique pour le fabricant tricoteur du bas. Par ailleurs, la pression apportée par cette bande anti-glisse est en soi source d'inconfort par rapport à l'effet général du port souhaité par les utilisateurs de cc type de bas. Il est en outre dans l'intérêt et l'avantage du fabricant tricoteur de pouvoir utiliser les mêmes fils de base du tricot pour une zone de compression donnée. Dans le cas de bas de compression, il est souhaitable que la compression soit contrôlée de manière à diminuer avec régularité et de manière homogène depuis la partie formant pied, et en particulier, la zone de la cheville, ver l'extrémité haute du bas. Le bas de compression décrit ci-dessus ne permet pas d'obtenir une telle structure homogène de gradation de compression. [0006] Un objet de la présente invention est donc de fournir un article textile chaussant tricoté, par exemple du type bas, qui présente un comportement anti-glisse le rendant apte à être porté aussi bien pour des usages classiques, du type bas dit « de ville », que pour des usages à visée fonctionnelle physiologique, du type à compression médicale, thérapeutique ou sportive. [0007] Un autre objet de la présente invention est de fournir un article textile chaussant tricoté, par exemple du type bas, qui présente un degré meilleur, un degré sensiblement identique ou un degré comparable, ou similaire, de confort à la portée, qu'un bas dit de ville » disponible dans le commerce, tout en comportant une zone anti-glisse contenant des fils de silicone. [0008] Encore un autre objet de la présente invention est un fil textile comportant du silicone destiné, et apte, à être intégré dans un article textile chaussant tricoté. [0009] Ces différents objets, ainsi que d'autres objets qui se révèleront à la lecture de la présente demande, seront décrits plus en détails ci-après. [0010] Selon donc un objet de la présente invention, il est proposé un fil textile siliconé ex- tensible comprenant un fil d'âme et au moins un fil de guipage du fil d'âme, selon lequel : 3 [0011] le fil d'âme est constitué d'un fil élastique ; et [0012] le au moins un fil de guipage est constitué d'un fil à base d'un polymère silicone. [0013] Le fil d'âme élastique est un fil à base de polymère d'élasthannc, par exemple, tels que ceux commercialisés sous les marques ou noms commerciaux Reka® (Asahei Kasci Co., Japon), Invista® (Invista, USA), Elaspan (Invista, USA), Acepora (Taekwang, Corée du Sud), Crcora (Hyosung, Corée du Sud), Inviya (Indorama Corporation, Indonésie), Linel (Filattice SpA, Italie) et ESPA (Toyoho, Japon). [0014] Le au moins un fil de guipage constitué d'un fil à base d'un polymère silicone est un fil Silicotex0 (Massebeuf Textiles, France), par exemple, ceux décrits dans la demande de brevet publiée sous le numéro W02012140558. On appelle également ce type de fil un fil silicone pour les besoins de la présente invention. Un fil silicone dccc type comprend un fil de base, de préférence choisi dans le groupe consistant en les fils synthétiques, tels que le polyamide, le polyester, le poly-téréphtalate, le polytétrafluoroéthylène, le polypropylène, le polyéthylène, le polychlorure de vinyle, leurs copolymères, etc. ; les fils d'origine minérale, tels que les fils de verre, de silice, de métal, tel que le titane, le cuivre le fer, l'acier ou leurs alliages ; les fils naturels, à base de cellulose, tels que par exemple le coton, ou à base de protéines, telles que la laine ou la kératine ; et les fils hybrides ou dérivés, c'est à dire des fils pris dans l'une des catégories précédentes et modifiées par traitement chimique, physique ou mécanique, pour donner un fil hybride modifié, par exemple rendus hydrophobes, ou hydrophiles, ou encore dopés en éléments isolants ou conducteurs. [0015] De préférence, le fil de base du fil siliconé est choisi parmi les fils synthétiques et les fils d'origine minérale, et plus préférentiellement encore est un fil de polyamide, un fil de polyester ou un fil de verre. Le fil siliconé est généralement obtenu par enduction du fil de base. Ceci permet, par exemple, et de préférence, d'utiliser des fils de base présentant un titre compris entre 22 décitex et 5000 dTex. Le fil comporte également de préférence entre 15% et 85% en poids de polymère siliconé réticulé par rapport au poids total du fil enduit. Le polymère siliconé à utiliser pour l'enduction du fil de base comprend de préférence au moins un polyorganosiloxane. Le polymère siliconé est également et de préférence constitué d'un mélange de deux polyorganosiloxanes, ou encore de manière plus préférée d'un mélange de deux polyorganosiloxanes, dont l'un des composants est un catalyseur de la réaction de polymérisation. Le polymère siliconé est alors avantageusement constitué d'un mélange bicomposant de polyorganosiloxanes se réticulant par une réaction de polyaddition à une température comprise entre 150°C et 350°C pendant 3 à 10 secondes. On préférera également un polymère siliconé à basse viscosité, de préférence inférieure ou égale à 20000mPa.s à 23°C à pression ambiante, et de manière encore plus préférée, le polymère siliconé est constitué d'un mélange bicomposant de polyorganosiloxanes présentant une viscosité de 2500 mPa.s, mesurée par viscosimètre Brookfield, aiguille numéro 2, vitesse de rotation 5 tours/min. [0016] Selon un autre objet de l'invention, le fil d'âme est guipé d'un premier fil de guipage et d'un deuxième fil de guipage, le premier fil de guipage présentant une première torsion, et le deuxième fil de guipage présentant une deuxième torsion. Le premier fil de guipage et le deuxième fil de guipage peuvent être identiques ou différents. De préférence, le premier fil de guipage est le fil à base de polymère silicone. [0017] Selon encore un autre objet, le premier fil de guipage présente une torsion en « Z » et le deuxième fil de guipage présente une torsion en « S ». L'inverse est également possible, c'est-à-dire un premier fil de guipage présentant une torsion en «S », et un deuxième fil de guipage présentant une torsion en « Z ». [0018] Le nombre de torsions appliquées aux fils de guipage, quelque soit le type de torsion, varie en fonction du titre de fil à guiper et du pourcentage d'allongement a' la rupture du fil silicone extensible que l'on souhaite obtenir. L'allongement à la rupture, représenté par un pourcentage « A », est une caractéristique sans dimension qui définit la capacité d'un fil à se déformer avant de rompre lorsqu'il est sollicité en traction. Elle se mesure par un essai de traction et suit la formule suivante : [0019] [Math.1] A%- Longueur obtenue à la rupture-Longueur initiale 100 Longueur obtenue à la rupture [0020] De ce fait, si l'on souhaite obtenir, par exemple, un fil siliconé extensible présentant un pourcentage d'allongement a la rupture de l'ordre de 200 à 350 c/c, on peut prévoir les valeurs suivantes : [0021] de 800 à 2500 tom-s par mètre (T/m), par exemple, pour un fil de guipage titrant 50 dTex ; [0022] de 600 à 2000 tom-s par mètre (T/m), par exemple, pour un fil de guipage titrant 130 dTex ; et [0023] de 400 à 1500 tom-s par mètre (T/m), par exemple, pour un fil de guipage titrant 365 dTex. [0024] Selon encore un autre objet, le premier fil de guipage est sensiblement recouvert par le deuxième fil de guipage. Par l'expression « sensiblement recouvert », on entend qu'à l'oeil nu, les spires du deuxième fil de guipage apparaissent comme recouvrant complètement le premier fil de guipage, alors qu'au microscope, le premier fil de guipage peut être visible à travers les spires du deuxième fil de guipage. 100251 Les différents choix dans les réglages de guipage, tels que listés ci-dessus, permettent donc d'optimiser les propriétés finales du fil extensible, en tenant compte de l'allongement a' la rupture souhaité, et le souhait d'obtenir un fil qui soit le plus rond possible afin de faciliter son intégration, et améliorer son comportement, dans les machines à tricoter. Le premier guipage, également désigné « couverture intérieure >, détermine ce comportement de résistance à la rupture! allongement. Le deuxième guipage, s'il est présent, également désigné « couverture extérieure », permet de jouer sur l'équilibre du torque du fil extensible final. [0026] Selon encore un autre objet, le fil d'âme élastique présente un titre de l'ordre de 17 à 1800 dTex, de préférence entre 17 à 940 dTex, comprenant notamment les titres de 44, 78, 100, 130, 156, 165, 200, 285, et 310 dTcx, et plus préférentiellement du 310 dTex. [0027] Selon encore un autre objet, le au moins un fil de guipage à base de polymère silicone présente un titre de l'ordre de 50 dTex à 1200 dTex, de préférence de l'ordre de 50 dTex à 400 dTex, et plus préférentiellement encore 130 dTex. [0028] Selon encore un autre objet, le fil d'âme élastique est étiré ou allongé. Dans ce cas, le fil d'âme élastique présente de préférence un étirage, ou allongement, lors du guipage, de l'ordre de 2,5 à 5, et de préférence un étirage de 4,3. On entend par « étirage », l'opération lors du guipage qui permet d'étirer sous contrôle le fil d'âme élastique. Pour cela, le fil d'âme élastique passe entre deux paires de cylindres qui tournent à des vitesses différentes. L'étirage est caractérisé par un coefficient qui exprime le rapport entre les vitesses de ces deux paires de cylindres selon la formule suivante : [0029] [Math.2] Vitesse linéaire d'appel E- Vitesse linéaire d'alimentation 100301 Par exemple, un étirage d'élasthanne de 3,45 correspond à une vitesse linéaire d'alimentation de Pélasthanne à 3,73 m/min (mètres par minute) et une vitesse linéaire d'appel de 12,86 m/min (mètres par minute). 100311 Selon encore un autre objet, le fil textile siliconé extensible, lors de sa réception sur une bobine de réception, présente un rapport de réduction de la vitesse de bobinage après guipage par rapport à la vitesse de guipage de l'ordre de 20 % à 70 %, de préférence de 39 %. 100321 L'étirage de ce type combiné à la réduction de la vitesse de bobinage après guipage sont avantageux en ce qu'il permet d'obtenir un allongement suffisant à la fois pour l'utilisation du fil guipé au tricotage et pour que le tricot puisse se déformer suffisamment lorsque l'article tricoté qui en résulte est porté. [0033] Selon un autre objet de l'invention, il est proposé un article chaussant tricoté, comprenant une partie formant pied, et une partie format jambe, la partie formant jambe comportant une zone anti-glisse, selon lequel la zone anti-glisse est constituée au moins pour partie d'un fil textile silicone extensible tel que décrit ci-dessus, ledit fil textile silicone extensible faisant corps intégral avec le tricot de l'article chaussant dans la zone anti-glisse. [0034] Selon encore un autre objet, le fil textile silicone extensible est tramé sur les rangées 6 de mailles du tricot de l'article chaussant dans la zone anti-glisse. [0035] Selon encore un autre objet, le fil textile silicone extensible est tramé en alternant des aiguilles flottées et des aiguilles en charge sur les rangées de mailles du tricot de l'article chaussant dans la zone anti-glisse. [0036] Selon encore un autre objet, le fil textile silicone extensible est tramé en alternant des aiguilles flottées et des aiguilles en charge sur les rangées de mailles du tricot de l'article chaussant dans la zone anti-glisse selon le schéma de tricot de la Figure 5A. [0037] Selon un objet alternatif, le fil textile silicone extensible est maillé dans le tricot de l'article chaussant de la zone anti-glisse. Une telle configuration alternative du fil textile silicone permet d'utiliser ce dernier non plus exclusivement pour de la compression, mais également pour sa capacité à s'allonger. De telles configurations sont utiles pour fabriquer des articles du type manchons pour orthèse. [0038] Selon encore un autre objet, la zone anti-glisse présente un taux de compression en continuité avec celui de la partie formant jambe. [0039] Selon encore un autre objet, le fil d'âme du fil textile silicone extensible est constitué de matériau identique au fil d'âme élastique utilisé pour les fils de trame du tricot de la partie formant jambe. [0040] Selon encore un autre objet, l'article chaussant se présente sous forme d'un élément choisi parmi un bas de ville, un collant de compression médical, un bas de compression médical, un mi-bas de compression médical, une chaussette de compression médical et une chaussette de compression sportive. [0041] Le poids surfacique de la zone anti-glisse peut naturellement varier en fonction du titre de fil utilisé pour fournir le fil extensible siliconé, et les fils de base du tricot. Selon toutefois un autre objet, la zone anti-glisse de l'article chaussant présente un poids surfacique sur surface relaxée, de l'ordre de 300 à 600 g/m2. [0042] Lorsqu'on mentionne l'expression « surface relaxée » dans la présente demande, on entend une surface à plat, sans tension exercée. [0043] Par ailleurs, lorsqu'on mentionne l'expression « surface tendue » ou le mot « tendu » en rapport avec la zone-antiglisse, on entend ici une surface sur laquelle on exerce une déformation semblable à celle appliquée lorsque l'article chaussant est porté. Pour définir cette déformation, on calcule le coefficient de déformation en rapportant la circonférence de la zone anti-glisse après déformation à la circonférence de la zone antiglisse à plat. [0044] Selon encore un autre objet, la zone anti-glisse de l'article chaussant présente sur la face intérieure venant au contact de la peau un pourcentage surfacique de silicone sous tension de l'ordre de 30 % à 60 % par rapport à une surface de référence. On entend ici par l'expression « surface de référence » la surface totale de la zone mesurée. [0045] Une façon de calculer le pourcentage surfacique de silicone venant au contact de la 7 peau consiste à, sur un cliché obtenu grâce à un microscope électronique, par exemple, un microscope Keyence VHX avec un objectif Z20, estimer la surface occupée par le fil silicone extensible sur une surface totale, dite de « référence ». La surface de référence peut utilement être de 25 mm2, ou une autre valeur, la seule contrainte étant qu'elle représente la surface totale analysée. On utilise un logiciel de traitement d'image associé au microscope pour mesurer, pour chaque fil silicone visible sur le cliché, mettant en oeuvre une fonction de mesure de la distance entre deux points, soit la longueur qu'il couvre et son diamètre. On obtient une moyenne de ces deux mesures pour tous les fils silicones visibles sur le cliché. La surface « S » occupée par le fil silicone est ensuite calculée selon la formule suivante : [0046] [Math.3] S = Moyenne des Longueurs Moyenne des diamètres x Nombre de fils silicon s [0047] Le pourcentage surfacique est ensuite obtenu en divisant la valeur de « S » par la surface totale de référence. [0048] L'expression « effet anti-glisse » telle qu'utilisée dans la présente demande de brevet se rapporte à l'aptitude de la zone anti-glisse d'un article chaussant selon l'invention à présenter une meilleure adhérence et à diminuer le phénomène de glissement dû à l'effet de la pesanteur, aux mouvements du porteur, et aux frottements avec l'environnement de l'article chaussant, par exemple, d'autres articles vestimentaires. La valeur de cet effet d'anti-glisse est généralement représentée par des coefficients résultant d'un rapport entre deux forces exprimées en Newtons selon une méthode comparable à celle de la norme ISO EN 14 882 relative à la détermination des coefficients de frottements. Cette méthode est décrite plus en détails ci-après dans la description détaillée. Plus particulièrement, les mesures des coefficients de friction statique p, et dynamique pd sont utilisées pour caractériser cet effet d'anti-glisse. [0049] Selon donc un objet de l'invention, la zone anti-glisse de l'article chaussant présente un coefficient de friction statique ms, et dynamique Me, en position à plat non tendue de l'ordre de 0,35 à 0,9. [0050] Selon donc un autre objet de l'invention, la zone anti-glisse de l'article chaussant présente un coefficient de friction statique p' et dynamique Me, en position tendue, ou portée, de l'ordre de 0,5 à 1,2. [0051] Par exemple, pour définir la tension lors de la mesure de l'effet anti-glisse, on calcule le coefficient de déformation en position tendue, ce qui représente la déformation de l'article chaussant, lorsqu'il est porté. En position tendue, la zone antiglisse est déposée sur un support cylindrique simulant une cuisse d'une circonférence de référence désignée « C », par exemple de 54 cm, ce qui correspond à la dimension moyenne portée d'un bas de compression médical de taille 2. Le coefficient de déformation peut donc être calculé en prenant la largeur à plat, « L » de la zone anti- 8 glisse, la circonférence de la zone anti-glisse, « Cz », et en les introduisant dans la formule suivante : [0052] [Math.4] Coefficient de déformation= TI- Cx X100 Brève description des dessins [0053] L'invention sera illustrée ci-après en se référant aux figures données à titre d'exemple, dans lesquelles : [0054] [fig.1] est une représentation schématique en section transversale d'un fil à double guipage selon l'invention ; [0055] [fig.2A] est une représentation schématique d'un article chaussant du type bas de compression médical tel que l'on trouve dans le commerce ; [0056] [fig.2B] est une représentation schématique d'un article chaussant du type bas de compression médical selon l'invention ; [0057] [fig.3A] est une représentation schématique de la partie haute de l'article chaussant selon la Figure 2A, illustrant entre autres en agrandi la zone anti-glisse ; [0058] [fig.3B] est une représentation schématique de la partie haute de l'article chaussant selon la Figure 2B, illustrant entre autres en agrandi la zone anti-glisse ; [0059] [fig.4] une représentation schématique en section transversale d'une partie de la zone anti-glisse de l'article chaussant en contact avec la peau d'un porteur ; [0060] [fig.5A] représente un schéma de tricot pour l'intégration d'un fil extensible siliconé selon l'invention dans un article chaussant tricoté selon l'invention ; 100611 Ifie.5B I représente une vue alternative de la structure du tricot illustrant l'intégration d'un fil extensible siliconé selon l'invention dans un article chaussant tricoté selon l'invention ; 100621 Ifie.61 représente un graphe comparatif d'appréciation du port d'un bas selon l'invention avec un bas disponible dans le commerce ; 100631 Ifie.71 représente une image prise par microscope électronique de la structure du bas disponible dans le commerce; 100641 Ifie.81 représente une image prise par microscope électronique de la structure d'un bas selon l'invention ; 100651 Ifie.91 représente un graphique comparé de profils de force / allongement entre un bas selon l'invention et. un bas disponible dans le commerce ; 100661 Ifie.101 représente un graphique comparé de coefficients de friction statique et. dynamique, illustrant l'effet anti-glisse de la zone anti-glisse entre un bas selon l'invention et. un bas disponible dans le commerce ; 100671 Ifie.11 I représente un graphique comparé de coefficients de friction statique et. dynamique entre un bas à plat selon l'invention, et un bas tendu selon l'invention. 9 Description des modes de réalisation [0068] Fil Extensible Siliconé [0069] Conformément à l'un des objets de l'invention, un fil textile extensible à base de silicone (1), tel qu'illustré à la Figure 1, est présenté de manière schématique en section transversale partiellement arrachée. Le fil extensible (1) comporte une âme (2) en fil élastique, par exemple d'élasthanne, un premier guipage (3), présentant une première torsion (4), et un deuxième guipage (5), présentant une deuxième torsion (6), différente de la première torsion. Pour les besoins de la présente invention, et généralement, le premier guipage présente une torsion en « Z », alors que le deuxième guipage présente une torsion en « S ». Il est néanmoins envisageable que l'ordre des torsions soient inversées, et que le premier guipage comporte une torsion en « S », et le deuxième guipage une torsion en «Z ». La torsion en « Z » appliquée lors du premier guipage est préférée parce que cela permet de définir les propriétés de résistance à la rupture duc à l'allongement et la rondeur du fil que l'on souhaite donner au produit fini qu'est le fil extensible silicone. En effet, ces propriétés sont importantes pour définir le comportement du fil lorsqu'il sera travaillé ultérieurement dans des métiers de tricotage, et notamment pour disposer d'un fil qui résistera aux contraintes mécaniques qui lui seront appliquées lors de son passage dans le métier de tricotage. La torsion «S » appliquée lors du deuxième guipage permet de définir les propriétés d'équilibre du torque du fil extensible silicone, ce qui est important pour pouvoir faciliter le tricotage. Les deux guipages sont réalisés, de préférence, mais non obligatoirement, avec le même type de fil à base de polymère de silicone, de préférence un fil choisi dans la gamme commercialisée sous la marque Silicotex0 du déposant, et plus amplement décrit par ailleurs dans la présente demande en se référant utilement à la demande de brevet publiée sous le numéro W02012140558. La Figure I montre que le deuxième guipage recouvre sensiblement l'entièreté du premier guipage. [0070] Essai Comparatif [0071] Afin de démontrer les avantages et effets techniques des différents objets selon l'invention, le déposant a fabriqué, à titre d'exemple, un article chaussant sous forme de bas de compression médical (7), et l'a comparé avec un bas disponible dans le commerce. La différence principale entre les deux bas se trouve au niveau de la construction de la zone anti-glisse. En effet, la zone anti-glisse du produit comparé est obtenu par tissage d'un fil siliconé dans une bande ou un ruban, la bande, ou ruban, qui est relativement étroite, étant ensuite montée dans le tricot du bas par couture de la bande pour former la zone anti-glisse. De ce fait, le bas pris pour comparaison intègre une jarretière tissée avec un fil Silicotex® 365 dTex, qui est un fil siliconé non-élastique et sensiblement non-extensible. La hauteur de la zone anti-glisse ainsi produite dans le bas commercial de comparaison est de 4,4 cm à plat. [0072] Par contre, la zone anti-glisse dans le bas selon l'invention comporte un fil tricoté, qui sert de fil de base à la structure du tricot, et un fil textile extensible à base de silicone tel que décrit ci-dessus, qui est tramé sur les rangées de mailles du fil de base du tricot. Le fil de base utilisé dans le présent exemple est composé d'un fil d'âme élastique en Lycra® 44 dTcx avec un double guipage en fil polyamide 33 dTcx de couleur beige. Le fil textile extensible à base de silicone qui est tramé sur les rangées de mailles du fil de base du tricot est un fil guipé. 11 est composé d'un fil d'âme élastique en élasthanne Roka® 310 dTex type HS, avec un double guipage de fil silicone Silicotex® 130 dTcx. La hauteur de la zone anti-glisse ainsi formée et intégrale à la structure du bas est de 8,7 cm à plat. [0073] La structure générale du bas est représentée schématiquement aux Figures 2A et 2B, dans lesquelles la Figure 2A représente le bas disponible dans le commerce, et la Figure 2B un bas conformément à l'invention. De manière générale, chaque bas présente une extrémité haute (8), et une extrémité basse (9), avec une partie formant pied (10), comportant un talon (11), une pointe (12), et une semelle (13), et une partie formant jambe (14), s'étendant depuis le talon (11) vers l'extrémité haute (8) de la partie formant jambe (14). La partie formant jambe (14) comporte une zone anti-glisse (15) à proximité de l'extrémité haute (8) du bas (7), et qui se situe au niveau du haut de la cuisse lorsque le bas est porté. Une vue schématique plus détaillée de la zone antiglisse de chaque bas est donnée par les Figures 3A et 3B dans lesquelles la Figure 3A représente le bas commercialisé et la Figure 3B un bas selon l'invention. Cette vue schématique plus détaillée de la zone anti-glisse du bas montre des différences importantes entre le bas commercialisé et un bas selon l'invention. En effet, le bas du commerce présente, du fait de la bande anti-glisse cousue dans le tricot de la partie formant jambe, une discontinuité (16A. 16B) formée par une ligne virtuelle du bas qui dessiné par le bord (17A. 17B) du bas autour de la zone anti-glisse lorsque le bas est posé à plat, en partant de l'extrémité haute (8) vers le talon (9). Cette discontinuité (16A. 16B) est due à la contraction du diamètre nominal du bas provoqué par la fixation de la bande anti-glisse dans le produit commercial. [0074] A contrario, un bas selon l'invention intégrant le fil extensible siliconé tramé sur les rangées de mailles du tricot du bas ne présente pas ces inconvénients. En effet, en regardant la Figure 3B, on constate que la zone anti-glisse, dont les limites haute (18A) et basse (18B) sont représentées sur la Figure 3B par des lignes en pointillés, du fait de l'intégration du fil extensible siliconé dans le tricot de base au moment du tricotage du bas, est plus haute que celle obtenue avec la bande confectionnée formant zone antiglisse du produit disponible dans le commerce, puisqu'elle s'étend presque jusqu'à l'extrémité haute (8). Par ailleurs, la zone d'anti-glisse de l'article chaussant selon 11 l'invention ne présente, ni ne provoque, sensiblement aucune discontinuité avec les bords (17A, 17B) du bas. En effet, l'absence de discontinuité (16A, 16B) est remarquable. [0075] La Figure 4 est une représentation schématique en section transversale d'une partie de la zone anti-glisse d'un article chaussant tricoté selon l'invention au contact avec la peau d'un porteur, c'est-à-dire dans le cas d'un bas de compression médical, par exemple. La peau (19) représentée sous forme de bloc, est en contact avec plusieurs lignes (20A, 20B, 20C) de fil extensibles silicone tramé sur les rangées de mailles (21A, 21B, 21C) du tricot de base du bas. Le fil extensible est situé sensiblement au point de chevauchement d'une maille d'une colonne avec la maille adjacente de la colonne voisine. [0076] Tricotage d'un Bas de Compression selon l'invention [0077] Un bas de compression selon l'invention présentant la structure décrite ci-dessus intégrant le fil extensible silicone a été obtenu par tricotage. Dans le cas présent, le tricotage a été effectué sur une machine habituelle destinée au tricotage des bas de compression, à jauge 28, de diamètre 4" 3/4, et 420 aiguilles. On a fait passer le fil extensible silicone par deux équipements supplémentaires avant de le faire rentrer dans la machine à tricoter, à savoir, en premier, un régulateur de tension, par exemple, de type EFS 800TM, KTFTm ou Ultra FeederTM, puis ensuite par un fournisseur positif qui donne une longueur de fil prédéterminée à la machine à tricoter. Ces 2 équipements supplémentaires permettent de régler la demi-circonférence de la zone anti-glisse. Le fil extensible siliconé suit de préférence un parcours le plus droit possible entre les différents équipements, à savoir le régulateur de tension, le fournisseur positif, et le jeteur. Ainsi, les frottements et angles susceptibles d'endommager le fil extensible siliconés sont limités au maximum. Si des angles de renvoi importants ne peuvent être évités, on remplacera de préférence les oeillets par des roulettes a gorge, par exemple de type poulie. Par ailleurs, on aura une préférence pour l'utilisation de tubes de jeteurs en acier plutôt qu'en céramique, et d'une longueur la plus courte possible, pour limiter le potentiel d'endommagement au fil extensible siliconé. [0078] Le schéma du tricotage est illustré par la Figure 5A, selon lequel le fil extensible siliconé est trame' sur les rangées de maille du tricot de base du bas en 3x1 alternée, c'est-à-dire 3 aiguilles flottées pour 1 aiguille en charge, permettant ainsi d'obtenir le fil extensible siliconé situé dans le tricot le plus en surface que possible. La structure du tricot ainsi obtenu est représentée par la Figure 5B. [0079] Dans la Figure 5A, les aiguilles qui sont en charge sont celles entourées d'ellipses. Ainsi, les principales caractéristiques de cette construction de tricotage sont de longs flottés du fil extensible siliconés, sur trois aiguilles, et une densité de fil extensible siliconé renforcée grâce aux charges faites sur les fils de maille (22A, 22B) qui rap- 12 prochent les différentes rangées adjacentes avec le fil extensible silicone (23A, 23B). [0080] La Figure 5B est une représentation alternative du schéma de tricotage, illustrant les mailles du tricot (22A, 22B) et les endroits de passage du fil extensible silicone en tramé (23A, 23B). [0081] Cette construction permet d'optimiser l'effet anti-glisse par la forte présence du silicone en surface contre la peau, cf. Figure 4, mais permet aussi la possibilité de régler la demi-circonférence de la zone anti-glisse et son extension. Par ailleurs, l'utilisation du fil extensible silicone en trame, c'est-à-dire sans mailler, permet d'augmenter la gamme de titre de fil pour une jauge de métier donnée. En outre, l'intégration du fil extensible silicone directement au tricotage permet d'obtenir une continuité visuelle entre la zone anti-glisse (15) et la partie formant jambe (14), cf. Figure 3B, contrairement à ce que l'on constate sur le bas disponible dans le commerce avec une zone anti-glisse rapportée par confection, c'est-à-dire avec un ruban ou une bande enduite, où l'on observe une discontinuité (16A, 16B) avec la partie formant jambe (14) (cf Figure 3A). [0082] L'absence de discontinuité au niveau de la zone anti-glisse dans l'article chaussant tricoté selon l'invention s'explique par le fait que le fil extensible silicone tramé utilise' dans la zone anti-glisse peut s'adapter en fonction du fil de trame du tricot de base utilise' pour la partie formant jambe (14). Cela permet, par exemple, d'utiliser le même fil d'âme élastique pour les deux fils de trame et, par exemple, de mieux contrôler la compression dégressive du produit. [0083] Test de Portée du Bas [0084] Un test de portée d'un bas selon l'invention tel que décrit ci-dessus et le bas disponible dans le commerce a été réalisé sur 3 personnes ne souffrant pas de diabète ou d'artérite, et dont la morphologie correspondait a la taille T2 Court du produit disponible dans le commerce, c'est-à-dire : [0085] circonférence de la cuisse : entre 47 et 58cm [0086] circonférence de la cheville au plus fin : entre 22 et 24.5cm [0087] hauteur de jambe :: 64 a." 68cm [0088] Les points de mesure exprimés ci-dessus sont courants dans l'industrie du bas. [0089] Les sujets ont porte' sur la jambe gauche le bas du commerce et sur la jambe droite le bas selon l'invention, en les positionnant a' hauteur de mi-cuisse. Les bas ont été portés pendant une heure, le sujets maintenant une activité normale, par exemple, marcher, se lever, s'asseoir. A la fin du test de portée, les sujets ont été interrogés pour évaluer les bas en donnant une note de 1 a." 4, 1 étant la note la moins bonne note et 4 la meilleure, à chaque bas selon les critères suivants : [0090] A: Sensation agréable sur la peau [0091] B : Effet antiglisse 13 [0092] C : Confort [0093] D : Tolérance cutanée [0094] La moyenne arithmétique des résultats pour chaque critère est représentée par le graphe de la Figure 6. Le tracé en points (24) représente les valeurs attribuées au bas selon l'invention, alors que le tracé en ligne continue épaisse (25) représente les valeurs attribuées au bas du commerce. Ainsi les sujets ayant porte' les deux bas ont notamment exprime' une sensation de confort plus marquée avec le bas selon l'invention plutôt qu'avec le bas du commerce, tout en présentant une appréciation d'effet antiglisse équivalent. [0095] Lors du test de la portée du bas ci-dessus, tous les sujets avaient observe' que le bas selon l'invention paraissait plus léger à la portée que le bas du commerce. Pour illustrer ce ressenti, il a été procédé à des mesures des caractéristiques physiques de la zone anti-glisse des deux produits, prenant en compte l'épaisseur, le poids au m2 et le pourcentage de silicone en surface. Ces mesures sont représentées dans le tableau ci-dessous : [0096] [Tableaux 1] Produit Commercial Invention Poids g/m2 639 472 Épaisseur (mm) 1,54 1,08 % surfacique de silicone sous tension 25 45 [0097] On constate que le produit selon l'invention présente un poids au m2 dans cette zone anti-glisse de l'ordre de 26 % moins important que le produit comparé du commerce, une épaisseur de l'ordre de 30 % moins important, tout en présentant un pourcentage en surface de silicone de l'ordre de 80 % supérieur à celui du produit du commerce comparé, donc plus de silicone en surface pour un poids surfacique et une épaisseur moindres. [0098] Afin de mieux illustrer les différences, chaque zone anti-glisse a été analysé au mi- croscope électronique, à l'échelle de 5000 microns, et en utilisant un équipement microscope électronique avec objectif Z20 et un grossissement de 30 fois. Les images pour chaque produit sont représentées en Figure 7 pour le bas du commerce, et Figure 8 pour le bas selon l'invention. Dans la Figure 7, le fil de silicone tissé dans la bande cousue apparaît en plus clair par rapport aux autres fils du bas et montre l'espacement et la distribution en surface relativement éparse du silicone. [0099] Au contraire, la Figure 8, représentant la même échelle, et le bas selon l'invention dans la zone anti-glisse, montre que le 111 extensible siliconé est bien plus intégré dans 14 le bas, les points clairs (27) représentant le silicone présentant manifestement une densité plus importante qu'avec le produit comparé du commerce, tout en donnant un produit plus léger et moins épais. Ces différences physiques expliquent la sensation de légèreté lors du port du bas, malgré le fait que le pourcentage de silicone en surface soit supérieur à celui du produit comparé. [0100] Comportement Élastique [0101] Pour illustrer le comportement élastique des deux produits, un profil force / al- longement a été réalisé à l'aide d'un dynamomètre. Le bas a' tester a été inséré au niveau de la zone anti-glisse entre deux crochets opposés présentant des surfaces d'appui respectives. La distance d'écart entre les crochets a été définie en se basant sur les demi-circonférences des deux produits au repos, et en prenant la demi-circonférence la plus courte, soit : 18cm pour le bas selon l'invention, afin de démarrer le test avec un produit le moins tendu possible. Les crochets s'écartent en mesurant la force exercée. La mesure s'arrête lorsque les crochets sont écartés d'une distance maximum fixée a 34 cm, cc qui correspond à une circonférence de 70,4 cm, soit 10% de plus que la circonférence maximum recommandée pour la taille du bas du commerce comparé et nécessaire pour l'enfilage du bas. [0102] Le graphe représenté en Figure 9 présente les profils obtenus en fonction des deux produits. Deux séries de mesures ont été faites sur le bas selon l'invention, la première en gardant la hauteur de zone anti-glisse complète, soit 8,7 cm (Trait A), la seconde en découpant cette zone de façon a' obtenir la même hauteur de zone anti-glisse que pour le produit du commerce comparé, soit 4,4 cm (Trait C). La zone anti-glisse du bas du commerce présente une hauteur de 4,4 cm (Trait B). Si l'on compare les mesures faites a." dimension identique, c'est à dire les traits B et C, les courbes se superposent. Cela veut dire que le bas selon l'invention a un comportement dans ce test presqu'identique au produit du commerce comparé. Par ailleurs, il a été remarqué que la bande antiglisse du produit comparé ne s'étirait que dans le sens de la largeur alors que la zone anti-glisse du bas selon l'invention peut s'étirer a' la fois dans le sens de la hauteur et dans le sens de la largueur. Le bas selon l'invention suit donc mieux les mouvements naturels de la cuisse lorsqu'il est porté, ce qui est un autre facteur contribuant au confort de ce dernier. [0103] Mesures de l'effet anti-glisse [0104] Les résultats du test de la portée des bas ont montre' que les deux produits avaient un effet anti-glisse évalué comme performant et suffisant pour du bas de compression médical. Afin de le vérifier, les déposants ont mesuré les coefficients de friction dits statique et dynamique, qui illustrent l'effet anti-glisse. [0105] Les mesures de coefficient de friction sont effectuées avec les équipements suivants, à savoir, un dynamomètre et un patin de largueur 7 cm recouvert d'un cuir simulant la texture de la peau. [0106] La mesure s'effectue selon la méthode suivante : [0107] la zone anti-glisse du bas est fixée a' plat sur un banc horizontal de façon à éviter ses déplacements et des formations de plis ; [0108] le dynamomètre fait avancer le patin a une vitesse de 150 mm/min sur le tricot selon une trajectoire droite et perpendiculaire a' la zone anti-glisse ; [0109] la mesure s'arrête lorsque la force chute de 10% par rapport a' la force corres- pondante a' la première crête. [0110] Cotte manipulation permet de mesurer deux coefficients : [0111] Fis : le coefficient de friction statique, c'est-à-dire de démarrage, qui est lie' a' la force nécessaire pour commencer le mouvement de glissement ; c'est généralement la force maximum de l'essai ; [0112] [4: le coefficient dc friction dynamique, c'est-à-dire de glissement, qui est lie' a' la force moyenne mesurée durant le mouvement. [0113] Cos coefficients sont calculés selon les formules suivantes : [0114] [Math.5] F o P s F ' et [0115] [Malh.6] JE a 11 d - F [0116] dans lesquelles : [0117] Fo est la force nécessaire de démarrage ; [0118] F. est la force normale ; et [0119] F. est la moyenne des forces mesurées durant le mouvement. [0120] Afin d'effectuer un test comparatif représentatif, et pour que le patin recouvre toute la surface siliconée, deux bandes anti-glisse du bas comparé ont été posées côte à côte. [0121] Les résultats sont illustrés par le graphe en Figure 10, et représentent les mesures faites sur les deux produits a' plat avec deux mesures par produit. Les traits A et B représentent les valeurs mesurées pour le bas du commerce comparé. Les traits C et D celles mesurées pour le bas selon l'invention. En prenant les moyennes arithmétiques de ces courbes, on peut résumer les résultats dans le tableau ci-dessous : [0122] [Tableaux2] Coefficient Dynamique Coefficient Statique Bas du Commerce 0,43 0,44 Bas Invention 0,48 0,50 16 [0123] Une autre série de tests a été menée uniquement sur le bas selon l'invention en fonction de la tension du tricot, c'est-à-dire qu'une mesure a été effectuée avec le produit a' plat, identique au test ci-dessus, et une seconde mesure a été effectuée avec le produit tendu dans les deux sens selon donc la largeur et la longueur. Les résultats de ces mesures sont représentés par le graphe de la Figure 11. En prenant les moyennes arithmétiques de ces courbes, on peut résumer les résultats dans le tableau ci-dessous : [0124] [Tableaux3] Coefficient Dynamique Coefficient Statique Bas Invention à plat 0,48 0,50 Bas Invention tendu 0,54 0,57 [0125] Conclusions [0126] L'utilisation du fil textile extensible silicone telle qu'illustrée par les exemples montre que pour un effet antiglisse équivalent voire supérieur, l'article chaussant le comportant est plus confortable à porter. En effet, la construction au tricotage avec le fil siliconé extensible rend le tricot de la zone anti-glisse plus léger et moins épais. De plus, le fait de tramer le fil siliconé extensible directement lors du tricotage permet non seulement de supprimer une étape de production comparé aux produits de l'art antérieur, mais permet également de dispenser de la confection de la bande ou du ruban rapporté. Par ailleurs, le fait de fournir un fil siliconé extensible à âme élastique et de l'intégrer directement au tricotage en le tramant sur les rangées de mailles ne bloque pas l'effet antiglisse d'un fil siliconé. Cet effet antiglisse est même augmenté lors de la portée d'un article chaussant l'intégrant comme décrit dans la présente demande, car le fil siliconé est plus présent en surface lorsque le tricot est tendu, par exemple, au niveau de la cuisse du porteur. Enfin, l'intégration du fil extensible siliconé permet, en ajustant le fil d'âme élastique, de gérer le niveau de compression dans la zone anti-glisse, et également la dégressivité de la compression par rapport à la cuisse. 17